(57)【要約】【課題】  粒度分布の狭いエマルジョンを効率的に生成可能で、メンテナンス性に優れた乳化フィルター及びこの乳化フィルターを備えたエマルジョン生成装置を提供する。【解決手段】  分散相液を通過させて液滴を生成するための乳化フィルター１であって、電鋳により形成された金属膜２から構成されるとともに、金属膜２の一面２ａから他面２ｄに向かう方向に貫通する複数の貫通孔２ｃが形成されており、金属膜２を電鋳で形成する際に空隙部を残すことによって貫通孔２ｃを画成する。【選択図】  図２
2006346654.tif 000002
【特許請求の範囲】
【請求項１】
分散相液を通過させて液滴を生成するための乳化フィルターであって、
電鋳により形成された金属膜から構成されるとともに、該金属膜の一面から他面に向かう方向に貫通する複数の貫通孔が形成されており、該貫通孔は前記金属膜を前記電鋳で形成する際に空隙部を残すことによって画成されるものであることを特徴とする乳化フィルター。
【請求項２】
請求項１記載の乳化フィルターにおいて、
前記金属膜の前記一面から前記他面までの厚さが１０〜１５０μｍの範囲内とされ、前記貫通孔の軸線に直交する方向の最小寸法が平均で１〜５０μｍの範囲内とされていることを特徴とする乳化フィルター。
【請求項３】
請求項１または請求項２に記載の乳化フィルターにおいて、
前記金属膜が、Ｎｉ、Ｃｕ、Ａｕ、Ａｇのいずれかの金属または金属化合物で形成されていることを特徴とする乳化フィルター。
【請求項４】
請求項１から請求項３のいずれかに記載の乳化フィルターにおいて、
前記貫通孔は、少なくとも一部の断面形状がテーパー状を呈するように形成されていることを特徴とする乳化フィルター。
【請求項５】
請求項１から請求項４のいずれかに記載の乳化フィルターにおいて、
前記貫通孔は、前記一面または前記他面の平面視で、該貫通孔の最小寸法部分の開口形状が円形または楕円形となるように形成されていることを特徴とする乳化フィルター。
【請求項６】
請求項１から請求項４のいずれかに記載の乳化フィルターにおいて、
前記貫通孔は、前記一面または前記他面の平面視で、該貫通孔の最小寸法部分の開口形状が多角形状となるように形成されていることを特徴とする乳化フィルター。
【請求項７】
請求項１から請求項６のいずれかに記載の乳化フィルターにおいて、
前記貫通孔の内周部と開口部の少なくとも一部の表面には、疎水性膜が形成されていることを特徴とする乳化フィルター。
【請求項８】
請求項１から請求項６のいずれかに記載の乳化フィルターにおいて、
前記貫通孔の内周部と開口部の少なくとも一部の表面には、親水性膜が形成されていることを特徴とする乳化フィルター。
【請求項９】
分散相液の液滴が分散させられる連続相液の流路を規定するフィルター部を備え、前記分散相液を加圧しつつ前記フィルター部を通過させ、該フィルター部を通過した前記分散相液を前記連続相液中に分散させて前記液滴を生成するエマルジョン生成装置であって、
前記フィルター部が、請求項１から請求項８のいずれかに記載の乳化フィルターを備えることを特徴とするエマルジョン生成装置。
【請求項１０】
請求項９に記載のエマルジョン生成装置において、
前記フィルター部が、筒状に形成された本体部と、該本体部の外面に固着された前記乳化フィルターとから構成され、前記本体部には、内面から外面に向けて貫通する少なくとも１つの貫通部が形成され、前記乳化フィルターは、前記貫通孔が形成された部分が該貫通部と重なるように設けられていることを特徴とするエマルジョン生成装置。
【請求項１１】
請求項１０に記載のエマルジョン生成装置において、
前記本体部が略円筒状に形成されているとともに、前記貫通部が該本体部の軸線に沿って延設された長孔状のスリットとされていることを特徴とするエマルジョン生成装置。
【請求項１２】
請求項１０に記載のエマルジョン生成装置において、
前記本体部は、前記外面に該本体部の軸線に沿って平行配置された少なくとも２つの平面を有しており、前記貫通部の開口部分が該平面内に配されているとともに、前記乳化フィルターは、少なくとも前記貫通孔が形成された部分が該貫通部と重なるように前記平面に固着されていることを特徴とするエマルジョン生成装置。
【請求項１３】
請求項９から請求項１２のいずれかに記載のエマルジョン生成装置において、
前記フィルター部と前記連続相液とを、前記貫通孔の軸線の垂直方向に相対移動させる移動手段を備えたことを特徴とするエマルジョン生成装置。
【発明の詳細な説明】
【技術分野】
【０００１】
本発明は、液滴を生成するための乳化フィルター及び乳化フィルターを備えるエマルジョン生成装置に関する。
【背景技術】
【０００２】
従来、ある種の均一な形状及び粒径を有する粒子の生成は、乳化重合や懸濁重合、ゾル−ゲル反応による粒子生成に代表されるように、分散媒中に液滴を形成し、得られた液滴を固化して粒子を得る手法が用いられている。また、液滴を得る手法として、撹拌翼によって高いせん断力を与えて分散媒中に液滴を分散させる手法が多用されている。しかしながら、この手法では、均一な液滴を得ることが難しく、後工程で液滴を固化し、固化した粒子を分級するなどの操作において製品の歩留まりが低くなったり、回収工程に送る不良品が多くなるという問題があった。また、高いせん断力を付与するための大きな動力を要し、エネルギー効率が悪いという問題もあった。
【０００３】
これに対して、近年、均一な形状および粒径を有する粒子を生成するためのエマルジョン生成装置には、分散相液を通過させることにより微細な粒子径を有する液滴を生成する、例えばセラミックや多孔質ガラスなどの多孔質膜を備えるものが提案されている（特許文献１参照）。この種のエマルジョン生成装置では、分散相液を多孔質膜の一面側に加圧状態で接触させ、この加圧力により多孔質膜内部の貫通孔を通過し他面側に押出された分散相液をせん断して液滴を生成することが可能とされている。この種のエマルジョン生成装置には、多孔質膜の他面側に連続相液が流通され押出された分散相液をこの連続相液の流動によってせん断するものや、多孔質膜に振動を与えて押出された分散相液をせん断するものがあり、これらの手法で生成された液滴が、連続相液中で、ともにその表面張力によって球状化されつつ分散されて、エマルジョンが生成される。
【０００４】
このようなエマルジョン生成装置は、従来用いられていた、撹拌翼により高いせん断力を与えて液滴を生成するものと比較して、均一な液滴を得ることができるため歩留まりが高く、高いせん断力を与えるための大きな動力を必要としないためエネルギー効率に優れるという利点を有している。
【特許文献１】特許第３２４２７７６号公報
【発明の開示】
【発明が解決しようとする課題】
【０００５】
しかしながら、上記のエマルジョン生成装置においては、例えばセラミックや多孔質ガラスなどの多孔質膜が用いられており、この多孔質膜は、貫通孔が膜内部で複雑に入り組む構造とされているため、分散相液を通過させるために大きな圧力を必要とし、且つ液滴の生成速度が遅いという問題があった。また、複数の貫通孔の孔径を一定にすることには限界があり、特に微細粒径の粒子を生成する場合には、粒度分布を狭くすることが困難であった。
【０００６】
また、その構造上、貫通孔に固形物が目詰まりしやすく、目詰まりが生じた場合には、さらに液滴の生成速度が遅くなり、且つ目詰まりした物質を除去する際の洗浄性が悪いため、メンテナンスに多大な労力を要しその費用が増大するという問題もあった。
【０００７】
本発明は、上記事情を鑑み、粒度分布の狭い液滴を効率的に生成可能で、メンテナンス性に優れた乳化フィルター及びこの乳化フィルターを備えたエマルジョン生成装置を提供することを目的とする。
【課題を解決するための手段】
【０００８】
上記の目的を達するために、この発明は以下の手段を提供している。
【０００９】
本発明の乳化フィルターは、分散相液を通過させて液滴を生成するための乳化フィルターであって、電鋳により形成された金属膜から構成されるとともに、該金属膜の一面から他面に向かう方向に貫通する複数の貫通孔が形成されており、該貫通孔は前記金属膜を前記電鋳で形成する際に空隙部を残すことによって画成されるものであることを特徴とする。
【００１０】
また、本発明の乳化フィルターにおいては、前記金属膜の前記一面から前記他面までの厚さが１０〜１５０μｍの範囲内とされ、前記貫通孔の軸線に直交する方向の最小寸法が平均で１〜５０μｍの範囲内とされていることが望ましい。
【００１１】
さらに、本発明の乳化フィルターにおいては、前記金属膜が、Ｎｉ、Ｃｕ、Ａｕ、Ａｇのいずれかの金属または金属化合物で形成されていることが望ましい。
【００１２】
また、本発明の乳化フィルターにおいては、前記貫通孔の少なくとも一部の断面形状がテーパー状を呈するように形成されていることが望ましい。
【００１３】
さらに、本発明の乳化フィルターにおいて、前記貫通孔は、前記一面または前記他面の平面視で、該貫通孔の最小寸法部分の開口形状が円形または楕円形となるように形成されていることが望ましい。
【００１４】
また、本発明の乳化フィルターにおいて、前記貫通孔は、前記一面または前記他面の平面視で、該貫通孔の最小寸法部分の開口形状が多角形状となるように形成されていてもよい。
【００１５】
さらに、本発明の乳化フィルターにおいては、前記貫通孔の内周部と開口部の少なくとも一部の表面に疎水性膜が形成されていることが望ましい。
【００１６】
また、本発明の乳化フィルターにおいては、前記貫通孔の内周部と開口部の少なくとも一部の表面に親水性膜が形成されていてもよい。
【００１７】
本発明のエマルジョン生成装置は、分散相液の液滴が分散させられる連続相液の流路を規定するフィルター部を備え、前記分散相液を加圧しつつ前記フィルター部を通過させ、該フィルター部を通過した前記分散相液を前記連続相液中に分散させて前記液滴を生成するエマルジョン生成装置であって、前記フィルター部が前記乳化フィルターを備えることを特徴とする。
【００１８】
また、本発明のエマルジョン生成装置においては、前記フィルター部が、筒状に形成された本体部と、該本体部の外面に固着された前記乳化フィルターとから構成され、前記本体部には、内面から外面に向けて貫通する少なくとも１つの貫通部が形成され、前記乳化フィルターは、前記貫通孔が形成された部分が該貫通部と重なるように設けられていることが望ましい。
【００１９】
さらに、本発明のエマルジョン生成装置においては、前記本体部が略円筒状に形成されているとともに、前記貫通部が該本体部の軸線に沿って延設された長孔状のスリットとされていてもよい。
【００２０】
また、本発明のエマルジョン生成装置においては、前記本体部が前記外面に該本体部の軸線に沿って平行配置された少なくとも２つの平面を有しており、前記貫通部の開口部分が該平面内に配されているとともに、前記乳化フィルターは、少なくとも前記貫通孔が形成された部分が該貫通部と重なるように前記平面に固着されていてもよい。
【００２１】
さらに、本発明のエマルジョン生成装置においては、前記フィルター部と前記連続相液とを、前記貫通孔の軸線の垂直方向に相対移動させる移動手段を備えることがより望ましい。
【発明の効果】
【００２２】
本発明の乳化フィルターによれば、金属膜を電鋳で形成する際に空隙部を残すことで金属膜の一面から他面に向けた複数の貫通孔が金属膜に形成されており、例えば多孔質膜のように貫通孔が複雑に入り組んでいないため、乳化フィルターを分散相液が通過する際の抵抗を低減することができ、且つ目詰まりの発生を低減させることができる。また、貫通孔が、金属膜を電鋳によって形成する際に、この貫通孔部分が残されるように空隙部を形成することによって画成されるものであるため、例えばこのような空隙部のない金属膜に後から貫通孔を開けたりするのに比べ、極小径の貫通孔でもその内径を均一に形成することができる。これにより、分散相液の加圧力を低減することができ、メンテナンスを容易なものにすることが可能となる。そして、液滴の粒径を均一にすることができ、粒度分布の狭い高精度のエマルジョンを得ることが可能となる。
【００２３】
ちなみに、上記の効果を有する本発明の乳化フィルターは、例えば液体クロマトグラフィーカラム充填材などの均一充填を可能とする高い真球度と狭い粒度分布が要求される粒子や、例えば徐放機能を有する薬品担持体などの内部に他成分を所定の割合で保持することが可能で個々の均質性が求められる粒子、例えば液晶基材空隙保持材料などの非常に高い真球度と非常に狭い粒度分布を要求される粒子など、種々の機能性を有する高真球度で、均質、且つ狭い粒度分布を持つ粒子ないしは液滴の生成に適するものとされる。
【００２４】
本発明の乳化フィルターにおいては、電鋳で形成されることにより、その厚さを１０〜１５０μｍの範囲で、また、貫通孔の最小寸法を平均で１〜５０μｍの範囲内で、それぞれ略均一な大きさとすることが可能なため、微細粒径の液滴を精度よく生成することが可能となる。
【００２５】
また、本発明の乳化フィルターにおいては、金属膜が、Ｎｉ、Ｃｕ、Ａｕ、Ａｇのいずれかの金属または金属化合物で形成されることにより、電鋳を用いて確実に形成することが可能であるため、均一な貫通孔を形成することが可能となる。さらに、電鋳による金属膜の形成工程を繰り返すことによって厚さを大きくすることも比較的容易であるため、乳化フィルターの剛性を高めることも可能で、貫通孔を通過させる分散相液に応じて耐熱性や耐薬品性を付与することも可能となる。
【００２６】
また、本発明の乳化フィルターにおいては、少なくとも一部の断面形状がテーパー状を呈するように貫通孔が形成されていることによって、貫通孔を通過する分散相液の流動抵抗を低減することができ、分散相液の加圧力を低減することができるため、生成される液滴の精度を向上させることが可能となる。
【００２７】
さらに、本発明の乳化フィルターにおいては、最小寸法部分の開口形状が円形または楕円形となるように貫通孔が形成されていることにより、押出された分散相液に開口部分の端部を均等に当接させて応力を与えることができるため、生成された液滴を確実に均一な粒径の球状にすることができ、精度の向上を図ることができる。
【００２８】
また、本発明の乳化フィルターにおいては、最小寸法部分の開口形状が多角形状となるように貫通孔が形成されていることにより、押出された分散相液に多角形状の隅角部を当接させることができるため、分散相液に大きなせん断力を付加することができ、分散相液の切れをよくすることができる。これにより、確実に所定量ずつの分散相液を押出して粒径が均一な液滴を生成することが可能となる。
【００２９】
さらに、本発明の乳化フィルターにおいては、貫通孔の内周部と開口部の少なくとも一部の表面に、分散相液が親水性であるか、疎水性であるかに応じて疎水性膜または親水性膜が形成されることにより、押出された分散相液が乳化フィルターに付着することを防止でき、分散相液の切れをよくすることができる。これにより、液滴の粒径をさらに均一にすることが可能となる。
【００３０】
本発明のエマルジョン生成装置によれば、上記のいずれかの乳化フィルターを有するフィルター部を備えることによって、分散相液を通過させる加圧力を低減することができるとともに、メンテナンス性に優れたエマルジョン生成装置とすることができる。また、微細な粒径の液滴を均一に生成することが可能となる。これにより、エマルジョン生成に係る費用を低減することができるとともに、粒度分布の狭い高精度のエマルジョンを生成することが可能となる。
【００３１】
また、本発明のエマルジョン生成装置においては、筒状に形成された本体部の貫通部に、乳化フィルターの貫通孔が形成された部分を重ねつつ乳化フィルターを設置することによって、乳化フィルターが強固に本体部で支持されるため、加圧状態で分散相液を接触させて分散相液を通過させた際に、乳化フィルターが変位することを防止でき、均一な液滴を確実に生成することが可能となる。
【００３２】
さらに、本発明のエマルジョン生成装置においては、略円筒状に形成された本体部に、軸線に沿う長孔状のスリットの貫通部が形成されていることによって、本体部の外面に乳化フィルターを巻き回して設置することができるため、乳化フィルターを本体部に密着させて設置でき、これとともに貫通孔を貫通部に重ねることができる。これにより、乳化フィルターが強固に本体部に固定され、乳化フィルターに分散相液を加圧した際に貫通孔が変形することを防止でき、均一な液滴を生成することが可能となる。
【００３３】
また、本発明のエマルジョン生成装置においては、本体部に形成された平面に、矩形状の乳化フィルターを設置してフィルター部が構成されるため、本体部に乳化フィルターを設置する際に、乳化フィルターに応力が生じることを防止でき、これにより、乳化フィルターに形成された貫通孔が変形することを防止できるため、より均一な液滴を生成することが可能となる。
【００３４】
また、本発明のエマルジョン生成装置においては、フィルター部と連続相液とを貫通孔の軸線の垂直方向に相対移動させる移動手段を備えることで、乳化フィルターから押出された分散相液にせん断力を付加することができるため、液滴の切れをよくすることができ、均一な液滴を生成することが可能となり、粒度分布の狭い高精度のエマルジョンを生成することが可能となる。
【発明を実施するための最良の形態】
【００３５】
以下、図１から図５を参照し、本発明の第１実施形態に係る乳化フィルターについて説明する。本発明の第１実施形態は、均一な液滴を生成可能な乳化フィルターに関するものである。
【００３６】
本実施形態の乳化フィルター１は、図１から図２に示すように、例えばＮｉ（ニッケル）からなる略矩形薄膜状に形成された金属膜２から構成されている。この金属膜２には、その端部２ｂに沿って例えば格子状に等間隔で配列された複数の貫通孔２ｃが形成されている。貫通孔２ｃは、金属膜２の一面２ａに凹設され一面２ａから他面２ｄに向かう方向の平面視で円形形状を呈する第１貫通孔２ｅと、第１貫通孔２ｅの孔底（一面２ａの一部）から他面２ｄに向けて一面２ａに直交する方向に延設され、第１貫通孔２ｅとともに金属膜２を一面２ａから他面２ｄまで貫通させる第２貫通孔２ｆとで構成されている。また、第２貫通孔２ｆは、その内面２ｇが一面２ａに直交する方向の断面視で円弧形状を呈するように形成されているとともに、一面２ａに平行する方向の断面視では円形をなし、且つ第１貫通孔２ｅの孔底から他面２ｄに向けてその内径を漸次大とするように形成されている。これにより、第２貫通孔２ｆの内面２ｇは、一面２ａから他面２ｄに向かう方向に拡がるテーパー形状を呈するものとされている。
【００３７】
ここで、金属膜２に形成された複数の貫通孔２ｃの格子状に隣接するもの同士のそれぞれの離間距離（ピッチ）は、例えば１０〜５００μｍ程度の範囲内で略一定の大きさとされ、金属膜２の一面２ａから他面２ｄまでの厚さＴ１は１０〜１５０μｍの範囲内で略一定の大きさとされている。また、第２貫通孔２ｆにおいて、第１貫通孔２ｅの孔底に開口する部分の貫通孔２ｃの最小孔径（貫通孔２ｃの軸線に直交する方向の最小寸法）は、平均で１〜５０μｍの範囲内で、他面２ｄに開口する部分の孔径（貫通孔２ｃの最大孔径）は、平均で１０〜５００μｍの範囲内で、やはりそれぞれ略一定とされている。
【００３８】
このように構成される乳化フィルター１は、図３から図５に示すように、母材基板４上にレジスト５を形成するとともに、電解めっき液に浸漬させて形成される。母材基板４としては、例えば導電化処理を施した樹脂母型や離型被覆を施した金属母型や電鋳金属により卑の金属母型などを電解脱脂、浸漬脱脂などにより洗浄したものが用いられる。また、レジスト５は、電解めっき液の液性によって耐アルカリ用レジスト、耐酸性レジストなどが選択的に用いられ、母材基板４上に塗布され露光や現像処理が施されて形成されている。ここで、本実施形態においては、レジスト５が、図１に示した第１貫通孔２ｅを画成するように平面視に円形状で形成されている。
【００３９】
レジスト５が形成され母材基板４の表面４ａの洗浄を行なった段階で、直流電源の陰極を電着層の母材基板４に接続しつつ陽極が接続された例えばＮｉなどの電解めっき液に浸漬させて厚付け電解めっきを施し（電鋳）、図４に示すような金属膜２を形成する。ここで、金属膜２は、レジスト５が形成されている以外の露出した母材基板４の表面４ａからレジスト５の上面５ａ部分のみが露出状態で残されるように成長してゆき、さらに電鋳を継続することで、残されたレジスト５の上面５ａ部分に電解めっきが延出されるように成長する。このとき、レジスト５の上面５ａに延出された電解めっきは、その外表面が凸曲面を呈するように成長する。レジスト５の上面５ａが電解めっきで完全に被覆されない段階（空隙部２ｐが残されている段階）、具体的には、レジスト５の上面５ａに位置する上面５ａに略直交する電解めっきの対向する側面の離間が、図２に示した第２貫通孔２ｆの最小孔径となった段階で電解めっきの形成を終了する。電解めっきの外表面（側面）が凸曲面を呈するように形成されることで、第２貫通孔２ｆの断面形状がテーパー状で形成される。
【００４０】
最後に、母材基板４を剥離や溶解などによって除去し、レジスト５を剥離することで、図５に示すように、複数の貫通孔２ｃを有する金属膜２が形成される。
【００４１】
上記の構成からなる乳化フィルター１は、第２貫通孔２ｆの大きな孔径を有する金属膜２の他面２ｄ側から分散相液が加圧状態で接触され、金属膜２の一面２ａ側に例えば一面２ａに沿って層流状態で流通された連続相液を接触させて使用される。この場合には、加圧された分散相液が、第２貫通孔２ｆを通過して小さな孔径側が開口する金属膜２の一面２ａ側から押出され、押出された分散相液が層流状態で流通される連続相液によってせん断されて連続相液中に分散される。このせん断された分散相液（液滴）は、連続相液中で表面張力により球状化される。
【００４２】
したがって、上記の乳化フィルター１においては、金属膜２を電鋳で形成することにより、孔径の小さな複数の貫通孔２ｃを精度よく形成することができる。また、貫通孔２ｃが金属膜２の一面２ａから他面２ｄに向けて直線方向に貫通するように形成され、例えば多孔質膜のように複雑に入り組んでいないため、分散相液を通過させる際に大きな加圧力を必要せず、貫通孔２ｃ内に目詰まりが生じにくいものとされる。
【００４３】
また、第２貫通孔２ｆがテーパー形状を呈するように形成されていることにより、第２貫通孔２ｆを通過する分散相液の流動抵抗が小さいものとされているため、例えば多孔質膜と比較して、押出される分散相液の量を、加圧力を一定に保つことで一定とすることが可能とされ、粒径が均一な液滴を精度よく生成することが可能となる。
【００４４】
さらに、第２貫通孔２ｆが断面円形を呈するように形成されているため、一面２ａに開口された貫通孔２ｃの最小寸法部分の開口形状が円形とされ、押出された分散相液に第２貫通孔２ｆの開口部分の端部を均等に当接させて応力を与えることができるため、生成された液滴を確実に均一な粒径の球状にすることができ、精度の向上を図ることができる。
【００４５】
なお、本発明は、上記の第１実施形態に限定されるものではなく、その趣旨を逸脱しない範囲で適宜変更可能である。例えば、本実施形態では、金属膜２が、Ｎｉによって形成されるものとしたが、Ｃｕ、Ａｕ、Ａｇのいずれかの金属または金属化合物で形成されてもよいものであるとともに、電鋳で金属膜２を形成することが可能であれば他の金属で形成されてもよいものである。また、貫通孔２ｃは、格子状に設けられ、そのピッチが１０〜５００μｍ程度の範囲内で等間隔に配列されているものとしたが、貫通孔２ｃは、例えば千鳥状に設けられてもランダムに設けられてもよく、ピッチが限定される必要はないものである。さらに、貫通孔２ｃが第１貫通孔２ｅと第２貫通孔２ｆとから構成されるものとしたが、第１貫通孔２ｅを形成せず金属膜２の一面２ａに直接第２貫通孔２ｆが開口形成されてもよいものである。また、貫通孔２ｃの一部の断面形状をテーパー状とせずに一面２ａから他面２ｄに向かう方向に一定の孔径を有する貫通孔２ｃが形成されてもよいものである。
【００４６】
さらに、本実施形態の第２貫通孔２ｆは、断面円形状を呈するように形成されているものとしたが、レジスト５の形状を変化させることで楕円形状を呈するように形成されてもよいものである。加えて、図６や図７に示すように、多角形状を呈するように形成されてもよいものであり、この場合には、押出された分散相液に隅角部２ｈが当接されて、大きなせん断力を集中的に押出された分散相液に作用させることができるため、分散相液のせん断を好適に行なうことが可能となり、生成される液滴の粒径をより均一なものにすることが可能となる。
【００４７】
また、金属膜２は、図８に示すように、電鋳工程を繰り返すことにより積層されて形成されてもよく、この場合には、金属膜２の厚さが本実施形態に示した金属膜２よりも大きく形成されることから大きな剛性が付与されることとなり、大きな圧力を付加した場合においても貫通孔２ｃの変形などが生じることがないため、液滴の生成速度を大きくすることや生成される液滴の粒径精度の向上を図ることが可能となる。
【００４８】
ついで、図９を参照し、本発明の第２実施形態に係る乳化フィルターについて説明する。本実施形態の説明においては、第１実施形態に共通する構成について同一符号を付し、その詳細についての説明を省略する。
【００４９】
本実施形態の乳化フィルター１は、図９に示すように、金属膜２の一面２ａを被覆するように形成された疎水性膜３が設けられている。この疎水性膜３は、貫通孔２ｃの第２貫通孔２ｆが開口する第１貫通孔２ｅの内面（開口部）２ｉに略等しい厚さで被覆形成されており、例えばポリ四フッ化エチレンを、例えばスパッタなどで形成したものとされている。
【００５０】
この疎水性膜３を備えた乳化フィルター１は、第１実施形態と同様に、金属膜２の他面２ｄ側から分散相液が加圧状態で接触され、一面２ａ側に例えば一面２ａに沿って層流状態で流通された連続相液を接触させて使用される。このとき、第２貫通孔２ｆを通過して小さな孔径側が開口する金属膜２の一面２ａ側から押出された分散相液は、開口部２ｉに疎水性膜３が形成されていることで開口部２ｉに付着することがないものとされ、一面２ａ側に層流状態で流通される連続相液によってせん断されて連続相液中に分散される。
【００５１】
したがって、上記の乳化フィルター１においては、貫通孔２ｃの開口部２ｉに疎水性膜３を形成することによって、貫通孔２ｃから押出された分散相液が一面２ａに付着されることを防止でき、貫通孔２ｃより吐出される分散相液滴が形成するネック角を大きくすることができるため、流通する連続相液の付勢力で確実に分散相液をせん断することができる。よって、生成される液滴の粒径を均一にすることが可能となる。
【００５２】
なお、本発明は、上記の第２実施形態に限定されるものではなく、その趣旨を逸脱しない範囲で適宜変更可能である。例えば、本実施形態では、疎水性膜３が貫通孔２ｃの開口部２ｉに被覆形成されているものとしたが、例えばシリカなどの親水性膜が形成されてもよいものであり、この親水性膜を形成した場合においても疎水性膜３と同様の効果を得ることが可能である。また、疎水性膜（または親水性膜）３は、例えば図１０や図１１に示すように、第２貫通孔２ｆの内面（内周部）２ｇや金属膜２の全表面に形成されてもよいものである。このとき、分散相液が付着性の強い物質である場合には付着防止効果により、例えば貫通孔２ｃの閉塞防止並びに金属膜２寿命の延伸を図ることができ、また上記と同様な作用により、生成される液滴の粒径をより均一にすることが可能となる。
【００５３】
ついで、図１２から図１５を参照し、本発明のエマルジョン生成装置の第１実施形態について説明する。本実施形態の説明においては、前記実施形態に示した乳化フィルターと共通する構成について同一符号を付し、その詳細についての説明を省略する。
【００５４】
本実施形態のエマルジョン生成装置１０は、図１２から図１５に示すように、例えばステンレス製で円筒状に形成された本体部１１と、本体部１１の外面１１ａに取り付けられた乳化フィルター１とからなるフィルター部１２と、フィルター部１２が配されたチャンバー１３内に分散相液を加圧しつつ供給する分散相液供給システム１４と、フィルター部１２の本体部１１の内孔１１ｆに例えばトルエンを主成分とする連続相液を流通させる連続相液循環システム１５とが主な構成要素とされている。
【００５５】
本実施形態の乳化フィルター１は、図１３に示すように、矩形薄膜状の金属膜２で形成されており、この金属膜２には、その側端部２ｊに沿って上端２ｋから下端２ｍに向けて延設された互いに並列な複数列（図１３では５列）の貫通孔形成部２ｎが設けられている。それぞれの貫通孔形成部２ｎは、金属膜２の他面２ｄの平面視で矩形状を呈しており、金属膜２の側端部２ｊに直交する方向に略等間隔で並設されている。また、それぞれの貫通孔形成部２ｎには、一面２ａから他面２ｄに向けて貫通する複数の貫通孔２ｃが設けられ、金属膜２の貫通孔形成部２ｎを除く部分には貫通孔２ｃは形成されていない。
【００５６】
フィルター部１２の本体部１１は、図１４から図１５に示すように、内面１１ｂから外面１１ａに向けて貫通する前記貫通孔形成部２ｎと同数の５つのスリット（貫通部）１１ｃがそれぞれ軸線Ｏ１に沿う方向に延びるように、且つ周方向に並列に等間隔で配列されている。これらのスリット１１ｃは、軸線Ｏ１方向に延びる長孔とされている。また、この本体部１１の外面１１ａには、乳化フィルター１が他面２ｄを本体部１１の径方向外方に向けスリット１１ｃを完全に被覆するように巻き回されて、例えばレーザー溶接やろう付などによって本体部１１に固着されている。このとき、乳化フィルター１は、貫通孔形成部２ｎがそれぞれのスリット１１ｃと重なるように設置されている。
【００５７】
分散相液供給システム１４は、図１２に示すように、フィルター部１２の乳化フィルター１が形成された部分を密閉状態で内部に納めるチャンバー１３と、チャンバー１３と第１の管１６で接続され分散相液を密閉状態で貯留可能な分散相液タンク１７と、分散相液タンク１７と第２の管１８で接続され分散相液タンク１７内に圧力を付加する例えば窒素ガスボンベなどの圧力供給手段１９とを主な構成要素としている。また、第１の管１６には、レギュレーター１６ａが接続されており、チャンバー１３内の圧力を調整することが可能とされている。ここで、本実施形態の分散相液は、粒径が１０〜１００ｎｍのシリカが水中に２０重量％の割合で均一分散されたものとされている。また、レギュレーター１６ａで調整されるチャンバー１３内の圧力は２〜２０ｋＰａとされており、好ましくは３〜８ｋＰａとされ、分散相液タンク１７に圧力を付加する圧力供給手段１９は、レギュレーター１６ａで調整される圧力よりも大きな圧力を供給可能なものとされる。さらに、このレギュレーター１６ａは、第１の管１６に設けられているものとしたが、第２の管１８に設けられてもよいものである。
【００５８】
連続相液循環システム１５は、連続相液を貯留する連続相液タンク２０と、本体部１１の下端１１ｄと連続相液タンク２０とに接続されて連続相液を本体部１１の内孔１１ｆに送る第３の管２１と、フィルター部１２の本体部１１の上端１１ｅと連続相液タンク２０とに接続されて本体部１１の内孔１１ｆを流通した連続相液を連続相液タンク２０に回収する第４の管２２と、第３の管２１の本体部１１と連続相液タンク２０との間に介在され、連続相液を循環させる循環ポンプ２３とから構成されている。ここで、この連続相液循環システム１５は、それぞれの部材が密閉状態で形成された密閉回路とされ、連続相液タンク２０に貯留された連続相液を、循環ポンプ２３の駆動により回路内で循環させることが可能とされている。また、本体部１１の内孔１１ｆを流通する連続相液は、層流状態で流通される。なお、物質によっては連続相液タンク２０がオープンのタンクでもよいものである。
【００５９】
上記の構成からなるエマルジョン生成装置１０では、連続相液システム１５の循環ポンプ２３を駆動してフィルター部１２の内孔１１ｆに連続相液を一定流速の層流状態で流通させる。これと同時に、分散相液供給システム１４の圧力供給手段１９によって分散相液タンク１７に圧力を付加しチャンバー１３内に分散相液を供給して分散相液で充満させる。この段階で、レギュレーター１６ａを調整しチャンバー１３内の圧力を所定の圧力とする。なお、連続相液はこのように層流状態で流通されることが好ましいが、これに限定されることはない。
【００６０】
この段階から、フィルター部１２の乳化フィルター１には、その他面２ｄ側に分散相液が所定圧力で付加されて乳化フィルター１の貫通孔２ｃを通過し始める。第１実施形態で示したように、乳化フィルター１の貫通孔２ｃを通過する分散相液はその流動抵抗が少ない状態で通過され、貫通孔２ｃの最小径の開口部分から押出された分散相液が本体部１１の内孔１１ｆを流通する連続相液によってせん断される。
【００６１】
せん断された液滴は、連続相液中に分散され、連続相液中で表面張力により球状化されて連続相液タンク２０に送られる。この連続相液タンク２０に送られた液滴は、連続相液中の液滴濃度が予め定めた濃度に達するまで連続相システム１５の回路内を循環され、予め定めた濃度に達した段階で連続相液タンク２０から抜き出される。
【００６２】
したがって、上記のエマルジョン生成装置１０においては、スリット１１ｃを有する本体部１１に乳化フィルター１を設置したフィルター部１２を備え、この乳化フィルター１の貫通孔２ｃが一面２ａから他面２ｄに向けて、且つ一面２ａに直交する方向に延設されて形成されているため、従来の多孔質膜と比較して、分散相液の加圧力を小さく設定することができる。また、貫通孔２ｃの目詰まりの発生が低減されるため、円滑に所定量の分散相液を連続相液側に押出すことができ、生成される液滴の粒径を均一なものにすることができる。また、貫通孔２ｃが一面２ａに直交する方向に延設されていることで、洗浄性を向上させることができ、エマルジョン生成装置１０のメンテナンスに要する費用を低減することも可能となる。
【００６３】
また、フィルター部１２の本体部１１が円筒状に形成されていることにより、連続相液の流路を規定することができる。さらに、本体部１１にスリット１１ｃが設けられていることにより、乳化フィルター１を外面１１ａに巻き回して固定することができ、このとき、スリット１１ｃと乳化フィルター１の貫通孔形成部２ｎを重ねることができるため、このスリット１１ｃを介して連続相液に分散相液を押出し、液滴を連続相液中に分散させることが可能となる。これにより、乳化フィルター１が強固に本体部１１に固定され、乳化フィルター１に分散相液を加圧した際に貫通孔２ｃが変形し、生成される液滴の均一性が損なわれることを防止することができる。よって、高精度のエマルジョンを生成することが可能となる。
【００６４】
なお、本発明のエマルジョン生成装置も、上記の実施形態に限定されるものではなく、その趣旨を逸脱しない範囲で適宜変更可能である。例えば、本実施形態では、連続相液をフィルター部１２の内孔１１ｆに層流状態で流通させ、フィルター部１２の外方側から分散相液を加圧しつつ通過させるものとして説明を行なったが、フィルター部１２の外方側に連続相液を流通させて、フィルター部１２の内孔１１ｆに分散相液を加圧状態で供給してもよいものである。この場合、本体部１１の外面１１ａに設けられる乳化フィルター１は、貫通孔２ｃの最小孔径側の他面２ｄがフィルター部１２の外方に向けて設置される。
【００６５】
また、本実施形態では、分散相液が、粒径が１０〜１００ｎｍのシリカを水中に２０重量％の割合で均一分散したものであり、連続相液がトルエンであるものとして説明を行なったが、乳化フィルター１は、他の分散相液と連続相液とによる液滴の生成にも適用可能であり、分散相液と連続相液は、この乳化フィルター１を用いてエマルジョンを生成可能であればその種類が限定される必要はない。
【００６６】
さらに、本実施形態で示したフィルター部１２の本体部１１には、長孔のスリット１１ｃが複数設けられているものとして説明を行なったが、スリット１１ｃは長孔に限定される必要はなく、且つその数や配置が限定されるものではない。また、本体部１１がステンレス製の円筒状に形成されているものとしたが、筒状に形成されて内孔に連続相液または分散相液を流通または供給可能であれば、その材質や形状が限定される必要はない。
【００６７】
また、本実施形態では、乳化フィルター１から押出された分散相液が本体部１１の内孔１１ｆを層流状態で流通する連続相液によってせん断されてエマルジョンが生成されるものとしたが、例えば図１２に示すように、フィルター部１２の本体部１１の下端１１ｄ側に、フィルター部１２を本体部１１の軸線Ｏ１方向（流路方向）に周期的に移動可能な例えばバイブレーターなどの移動手段２４が取り付けられてもよい。この場合には、移動手段２４を駆動してフィルター部１２が貫通孔２ｃの軸線に垂直な方向に周期的に移動されることで、押出された分散相液にさらに大きなせん断力を作用させて確実にせん断することができ、液滴の粒径を確実に均一化することが可能となる。
【００６８】
ついで、図１２および図１６から図１９を参照し、本発明のエマルジョン生成装置の第２実施形態について説明する。本実施形態の説明においては、前記実施形態に共通する構成について同一符号を付し、その詳細についての説明を省略する。
【００６９】
本実施形態のエマルジョン生成装置は、第１実施形態に示したエマルジョン生成装置１０に対して、フィルター部１２のみが異なり他の構成は同様とされている。本実施形態のフィルター部１２は、図１６から図１８に示すように、筒状に形成された例えばステンレス製の本体部１１と、本体部１１の外面１１ａに固着された２枚の乳化フィルター１とから構成されている。
【００７０】
本体部１１は、軸線Ｏ１方向の平面視で外縁が円形に形成されているとともに、軸線Ｏ１に直交する上端（上端面）１１ｅと下端（下端面）１１ｄとを結ぶように形成された内孔１１ｆが断面矩形状に形成されている。また、本体部１１の上端面１１ｅから若干下端面１１ｄ側の位置から、下端面１１ｄから若干上端面１１ｅ側の位置までの部分の外面１１ａは、内孔１１ｆを間にしつつ軸線Ｏ１に沿って平行配置された２つの平面１１ｇとされている。この平面１１ｇと内孔１１ｆとの間の肉厚は、上端面１１ｅ側および下端面１１ｄ側の外縁円形を呈する部分と内孔１１ｆとの間の肉厚に対して薄肉で形成されている。また、上端面１１ｅ側の外面１１ａと平面１１ｇとは、傾斜する平面１１ｈで連続とされ、同じく下端面１１ｄ側の外面１１ａと平面１１ｇの下端面１１ｄ側とが傾斜する平面１１ｈで連続とされている。さらに、本体部１１の２つの平面１１ｇには、それぞれ平面１１ｇから内孔１１ｆに連通するように貫通する複数の円形孔（貫通部）１１ｉが千鳥状に形成されている。
【００７１】
一方、２枚の乳化フィルター１は、図１９に示すように、本体部１１の各平面１１ｇと、この平面１１ｇの平面視で同形状となる矩形薄板状に形成されているとともに、千鳥状に形成された本体部１１の円形孔１１ｉ部分に対応して千鳥状に配置された複数の円形状の貫通孔形成部２ｎが設けられ、それぞれの貫通孔形成部２ｎには複数（多数）の貫通孔２ｃが群をなすように形成されている。これらの乳化フィルター１は、それぞれの平面１１ｇに、例えばレーザー溶接やろう付などによって固着され、平面１１ｇを被覆するように密着させつつ設置されている。ここで、乳化フィルター１は、その貫通孔２ｃが群をなすように形成された複数の貫通孔形成部２ｎがそれぞれの平面１１ｇに形成された複数の円形孔１１ｉとそれぞれ重なるように設けられている。また、乳化フィルター１は、貫通孔２ｃの大きな孔径で開口された他面２ｄ側がフィルター部１２の外面１１ａ側に配されるように固着されている。
【００７２】
上記の構成からなるフィルター部１２は、前述の実施形態と同様に、図１２のエマルジョン生成装置１０のチャンバー１３内に乳化フィルター１が配されるように設置される。このように設置されたフィルター部１２には、乳化フィルター１の一面２ａ側から分散相液が加圧され、貫通孔２ｃを通過した分散相液が本体部１１の円形孔１１ｉに押出される。押出された分散相液は、本体部１１の内孔１１ｆを流通する連続相液によってせん断され連続相液中に分散される。これにより、均一な粒径を有するエマルジョンが生成される。
【００７３】
したがって、上記のエマルジョン生成装置１０においては、乳化フィルター１が貫通孔２ｃを本体部１１の円形孔１１ｉに重ねつつ本体部１１の平面１１ｇに設置されてフィルター部１１が構成されていることによって、乳化フィルター１に一面２ａ側から分散相液を加圧して円形孔１１ｉに分散相液を押出すことができ、内孔１１ｆとともに円形孔１１ｉに流通される連続相液によって液滴を連続相液中に分散させることができる。これにより、粒径が均一なエマルジョンを生成することが可能となる。
【００７４】
また、乳化フィルター１が本体部１１の平面１１ｇに設置される構成とされているため、乳化フィルター１を設置する際に応力が生じることを防止できる。これにより、貫通孔２ｃの変形が生じることなく乳化フィルター１を密着させて設置できるため、生成される液滴の粒径をより均一にすることが可能となる。
【００７５】
なお、本発明は、上記の実施形態に限定されるものではなく、その趣旨を逸脱しない範囲で適宜変更可能である。例えば、本実施形態では、本体部１１の平面１１ｇには、内孔１１ｆと連通する複数の円形孔（貫通部）１１ｉが形成されているものとしたが、円形孔１１ｉは各平面１１ｇに１つずつ形成されてもよく、その数や形状は限定されるものではない。さらに、本体部１１は筒状であればよいものであるため、上端面１１ｅ側や下端面１１ｄ側が断面円形で形成されている必要はなく、乳化フィルター１を設置する平面１１ｇが形成されていればその他の部分の形状も特に限定を要するものではない。
【図面の簡単な説明】
【００７６】
【図１】本発明の第１実施形態の乳化フィルターを示す図である。
【図２】図１のＡ−Ａ線矢視図である。
【図３】図１に示した乳化フィルターを製造する際の母材基板にレジストを設けた状態を示す図である。
【図４】図１に示した乳化フィルターを製造する際の金属膜を形成した状態を示す図である。
【図５】図１に示した乳化フィルターを製造する際の母材基板とレジストを除去した状態を示す図である。
【図６】本発明の第１実施形態の乳化フィルターの変形例を示す図である。
【図７】本発明の第１実施形態の乳化フィルターの変形例を示す図である。
【図８】本発明の第１実施形態の乳化フィルターの変形例を示す図である。
【図９】本発明の第２実施形態の乳化フィルターを示す図である。
【図１０】本発明の第２実施形態の乳化フィルターの変形例を示す図である。
【図１１】本発明の第２実施形態の乳化フィルターの変形例を示す図である。
【図１２】本発明の第１実施形態のエマルジョン生成装置を示す図である。
【図１３】本発明の第１実施形態のエマルジョン生成装置のフィルター部に具備される乳化フィルターを示す図である。
【図１４】図１２のエマルジョン生成装置に使用されるフィルター部を示す断面図である。
【図１５】図１４のＢ−Ｂ線矢視図である。
【図１６】本発明の第２実施形態のエマルジョン生成装置のフィルター部を示す断面図である。
【図１７】図１６のＣ−Ｃ線矢視図である。
【図１８】図１６のＤ−Ｄ線矢視図である。
【図１９】本発明の第２実施形態のエマルジョン生成装置のフィルター部に具備される乳化フィルターを示す図である。
【符号の説明】
【００７７】
１      乳化フィルター
２      金属膜
２ａ    一面
２ｃ    貫通孔
２ｄ    他面
２ｅ    第１貫通孔
２ｆ    第２貫通孔
２ｇ    内面（内周部）
２ｉ    開口部
２ｎ    貫通孔形成部
２ｐ    空隙部
３      疎水性膜（親水性膜）
１０    エマルジョン生成装置
１１    本体部
１１ａ  外面
１１ｂ  内面
１１ｃ  スリット（貫通部）
１１ｆ  内孔
１１ｇ  平面
１１ｉ  円形孔（貫通部）
１２    フィルター部
１４    分散相液供給システム
１５    連続相液循環システム
２４    移動手段
Ｏ１    軸線
【図１】
2006346654.tif 000003
【図２】
2006346654.tif 000004
【図３】
2006346654.tif 000005
【図４】
2006346654.tif 000006
【図５】
2006346654.tif 000007
【図６】
2006346654.tif 000008
【図７】
2006346654.tif 000009
【図８】
2006346654.tif 000010
【図９】
2006346654.tif 000011
【図１０】
2006346654.tif 000012
【図１１】
2006346654.tif 000013
【図１２】
2006346654.tif 000014
【図１３】
2006346654.tif 000015
【図１４】
2006346654.tif 000016
【図１５】
2006346654.tif 000017
【図１６】
2006346654.tif 000018
【図１７】
2006346654.tif 000019
【図１８】
2006346654.tif 000020
【図１９】
2006346654.tif 000021